(57)【要約】  新規の低遊離２−メルカプトエタノールエステルは、アルキルスズ逆エステル安定剤を調製するために使用されており、同様にＰＶＣの配合、処理中の臭気、または最終ＰＶＣ物品の臭気が、アルキルスズ逆エステル安定剤の広範な使用を妨げているＰＶＣ用途のための、それらのアルキルスズ逆エステル安定剤、またはアルキルスズチオグリコール酸安定剤、またはアルキルスズメルカプチドの熱性能を向上するために使用されている。【特許請求の範囲】
【請求項１】
標準的な２−メルカプトエタノールエステルからの２−メルカプトエチルエタノールの除去を通じて得られる低遊離２−メルカプトエタノールエステル（ＬＦＭＥＥ）であって、得られる前記ＬＦＭＥＥが、１．０重量％未満の残留２−メルカプトエタノールを有する、低遊離２−メルカプトエタノールエステル。
【請求項２】
前記得られるＬＦＭＥＥが、０．７重量％未満の残留２−メルカプトエタノールを有する、請求項１に記載のＬＦＭＥＥ。
【請求項３】
前記得られるＬＦＭＥＥが、０．５重量％未満の残留２−メルカプトエタノールを有する、請求項１に記載のＬＦＭＥＥ。
【請求項４】
アルキルスズチオグリコール酸エステル安定剤の熱性能を向上させるために、請求項１〜３に記載のＬＦＭＥＥを使用する、方法。
【請求項５】
アルキルスズ逆エステル安定剤の熱性能を向上させるために、請求項１〜３に記載のＬＦＭＥＥを使用する、方法。
【請求項６】
アルキルスズメルカプチド安定剤の熱性能を向上させるために、請求項１〜３に記載のＬＦＭＥＥを使用する、方法。
【請求項７】
前記メルカプチドが、ドドシルメルカプタンまたはカルボキシレートであり得る、請求項６に記載の方法。
【請求項８】
前記メルカプチドが、マレエートである、請求項７に記載の方法。
【請求項９】
前記安定剤が、Ｃ１〜Ｃ８の範囲のアルキル基のスルフィド架橋をさらに含む、請求項６に記載の方法。
【請求項１０】
アルキルスズ基のモノ構成成分およびジ構成成分が、１００％ジ〜１００％モノの範囲、およびその間のすべての組み合わせの比である、請求項６に記載の方法。
【請求項１１】
前記ＬＦＭＥＥの量が、５重量％〜７５重量％の範囲であり得る、請求項６に記載の方法。
【請求項１２】
前記ＬＦＭＥＥの量が、１０重量％〜４０重量％の範囲であり得る、請求項６に記載の方法。
【請求項１３】
前記得られる安定剤が、Ｃａ／Ｚｎ系向上剤、有機系安定剤、および／またはＢＨＴ、ポリオール、金属塩、もしくは他の共安定剤などの他の従来の性能向上剤をさらに含む、請求項４〜６に記載の方法。
【請求項１４】
（ａ）アルキルスズ逆エステル安定剤と、
（ｂ）請求項１〜３に記載のＬＦＭＥＥと、を含む組成物であって、
アルキルスズ逆エステル安定剤：ＬＦＭＥＥの比が、９５重量％：５重量％〜２５重量％：７５重量％の範囲である、組成物。
【請求項１５】
前記アルキルスズ逆エステル安定剤：ＬＦＭＥＥの比が、８５重量％：１５重量％〜６０重量％：４０重量％の範囲である、請求項１４に記載の組成物。
【請求項１６】
請求項１に記載のＬＦＭＥＥを、配位子として、２−ＥＨＭＡ、カルボキシレート、ラウリルメルカプタン、２−メルカプトタノール、チオグリコール酸、アルコキシド、または硫化物と共に使用する方法。
【請求項１７】
前記ＬＦＭＥＥが、２−ＥＨＭＡ、カルボキシレート、ラウリルメルカプタン、２−メルカプトタノール、チオグリコール酸、アルコキシド、または硫化物と組み合わせた他の配位子と共に使用される、請求項１６に記載の方法。
【請求項１８】
ＰＶＣ安定剤を調製する方法であって、
（ａ）請求項１に記載の１．０２当量のＬＦＭＥＥ、および硫化二ナトリウムを、水性水酸化ナトリウム水溶液を使用して、１．０当量の塩化物を表す、三塩化モノオクチルスズ（９５重量％）と二塩化ジオクチルスズ（５重量％）との混合物と反応させることと、
（ｂ）前記混合物を沈降させることと、
（ｃ）前記底部水性層を除去することと、
（ｄ）前記残留有機相を乾燥させることと、
（ｅ）前記乾燥させた有機相を濾過することと、を含む、方法。
【請求項１９】
前記乾燥ステップ（ｄ）が、真空下で行われる、請求項１８に記載の方法。
【請求項２０】
前記乾燥ステップ（ｄ）が、加熱下で行われる、請求項１８に記載の方法。
【請求項２１】
前記乾燥ステップ（ｄ）が、真空および加熱下で行われる、請求項１８に記載の方法。
【請求項２２】
ステップ（ｅ）が、透明な液体が得られるまで実施される、請求項１８に記載の方法。
【請求項２３】
実質的に示され、本明細書に記載される、本発明。
【発明の詳細な説明】
【技術分野】
【０００１】
発明者：ＲＯＳＳ，Ｋｅｖｉｎ，Ｊｏｈｎ（Ｒｏｃｋｗｏｏｄ，Ｏｎｔａｒｉｏ，ＣＡ在住米国市民）、ＮＯＲＲＩＳ，Ｇｅｎｅ，Ｋｅｌｌｙ（Ｗｅｓｔ  Ｃｈｅｓｔｅｒ，ＯＨ，ＵＳ在住米国市民）、およびＤＵＮＬＡＰ，Ｊｅｒｅｍｙ（Ｗａｌｔｏｎ，ＫＹ，ＵＳ在住米国市民）
【０００２】
譲受人：ＰＭＣ  Ｏｒｇａｎｏｍｅｔａｌｌｉｘ，Ｉｎｃ．（所在地１２８８  Ｒｏｕｔｅ  ７３，Ｓｕｉｔｅ  ４０１，Ｍｏｕｎｔ  Ｌａｕｒｅｌ，ＮＪ  ０８０５４、Ｄｅｌａｗａｒｅの企業）
【０００３】
関連出願の相互参照
本出願は、２０１８年８月２８日出願の米国仮特許出願第６２／７２３，９４３号、および２０１９年７月２４日出願の米国仮特許出願第６２／８７８，０４０号の利益を主張し、これらの両方は、参照により本明細書に組み込まれる。２０１８年８月２８日出願の米国仮特許出願第６２／７２３，９４３号および２０１９年７月２４日出願の米国仮特許出願第６２／８７８，０４０号の優先権は、本明細書で主張される。
【０００４】
連邦政府による資金提供を受けた研究または開発に関する記載
該当なし
【０００５】
「ＭＩＣＲＯＦＩＣＨＥ  ＡＰＰＥＮＤＩＸ」への参照
該当なし
【０００６】
１．技術分野
本発明は、低遊離２−メルカプトエタノールエステルおよびその使用に関する。より具体的には、本発明は、ハロゲン含有ポリマー、例えば、ポリ塩化ビニル、すなわちＰＶＣの熱安定剤を向上させるための低遊離２−メルカプトエタノールエステルの使用に関する。
【背景技術】
【０００７】
２．背景技術
ＰＶＣは、従来の処理温度では熱的に不安定なポリマーであり、その固有の熱不安定性に対処する試みのために多くの安定剤系が開発されている。これらの技術としては、有機、混合金属、およびスズ系の安定剤が挙げられる。スズ系安定剤は、大きくは、２つの主要な技術：チオグリコール酸（ＴＧＡ）または逆エステル（ＲＥ）に分類される。ＴＧＡまたは２−エチルヘキシルメタクリレート（ＥＨＭＡ）系の安定剤は、１９５０年代から成功裏に使用されており、逆エステル、すなわちＲＥ、安定剤は、１９７０年代に導入された。スズ系ＰＶＣ熱安定剤の大部分は、モノアルキル構成成分とジアルキル構成成分との両方を含有する。この部類の安定剤はまた、イオウ架橋を含有するように改変されており、それらの非架橋対応物と比較して性能とコストとの両方を改善することができる（米国特許第３，５６５，９３１号を参照されたい）。
【０００８】
Ｋｕｇｅｌｅによる米国特許第４，０６２，８８１号は、遊離メルカプタンがスズメルカプタンに添加されると、相乗的安定剤性能が生じることを教示している。Ｈｅｒｚｉｇらによる米国特許第６，８４６，８６１号からより最近の発展は、有機スズメルカプトアルキルヘプトナオート（ｏｒｇａｎｏｔｉｎ  ｍｅｒｃａｐｔｏａｌｋｙｌ  ｈｅｐｔｏｎａｏｔｅ）が、２−メルカプトエチルタレート（２−ｍｅｒｃａｐｔｏｅｔｈｙｌ  ｔａｌｌａｔｅ）、２−メルカプトエチルオレエートなどの従来のメルカプトエステルを上回り改善された香りを提供することを教示している。しかしながら、このアプローチは規制上および商業上の理由により遅れており、このアプローチは商業的成功には至っていない。２−メルカプトエタノールエステル（以後、２ＭＥエステルと称される）の使用は、ＰＶＣパイプ、ＰＶＣサイディング基材、およびＰＶＣフェンス基材などの、一般に臭気に対する懸念が見出されていないＰＶＣ用途では、一般に許容されている。窓枠およびカレンダリングなどの他の用途では、ブレンド、押し出し、カレンダリング、切断、溶接などを通じた下流工程中に生じる臭気が許容不可であることが見出されている。スズ系安定剤の生成を意図する、典型的な２ＭＥ系エステルは、最大３重量％の残留または遊離２ＭＥを含有し得る。２ＭＥ系エステル中の残留２ＭＥは、所望の２ＭＥエステルの収率を増加させるために使用される過剰な２ＭＥの結果であり得る。同様に、それから生成されるスズ安定剤も、最大２重量％の残留２−ＭＥを含有し得る。さらにまた、後で追加の２ＭＥを逆エステル安定剤に添加して、最終的な２ＭＥ系エステル安定剤の性能のいくつかの側面を改善することができる。
【０００９】
以下の米国特許は、参照により本明細書に組み込まれる：
Ｋｕｇｅｌｅ、米国特許第４，０６２，８８１号、およびＨｅｒｚｉｇら、米国特許第６，８４６，８６１号。
【発明の概要】
【００１０】
本発明は、ハロゲン含有ポリマー用の安定剤組成物である。２ＭＥエステル、およびそれに由来して生じるスズ系安定剤の臭気は、エステルからの残留２−メルカプトエタノールを顕著に低減することによって劇的に改善することができることが最近見出された。この効果は、限定されないが、水での洗浄、熱および真空下でのストリッピング、追加の水を使用して加熱および真空下での除去の補助、分子ふるい、または膜分離技術を含むいくつかの様式で達成することができる。
【００１１】
また、一般に、ハロゲン含有ポリマー用のスズ系安定剤の性能は、スズ安定剤のスズ含有量に直接関連することが認識されていることに留意するべきである。しかしながら、２ＭＥエステルに由来する安定剤は、それらの熱性能が安定剤のより高いスズ含有量に則し、したがって、単にスズ含有量に基づいて予想されるであろう熱性能有効性よりも高い熱性能有効性を示すことを考慮すると、驚くべき性能を提供する。
【００１２】
スズ系安定剤の向上剤として使用されると、２ＭＥ系エステルは、通常ＥＳＯと称されるエポキシ化大豆油などの他のアプローチを上回るコストの利点を提供する。ＥＳＯは、Ｃａ／Ｚｎ系とスズ系の安定化系との両方の性能を向上させるための共安定剤として、柔軟性ＰＶＣ用途と剛性ＰＶＣ用途との両方で長年使用されてきた。ＥＳＯは、典型的には、スズ系安定剤と比較した低コスト性と併せて、その低臭気のために使用されてきた。表１に概説されるような発色性は、低遊離２−メルカプトエタノールエステル（ＬＦＭＥＥ）がＥＳＯと同様の性能を提供することを示しているが、ＬＦＭＥＥの使用はまた、ＥＳＯ系スズ安定剤で通常見られる保存安定性の問題を回避する。
2021535264.tif 000002
【００１３】
試験条件：ＰＶＣ化合物を標準的な添加順序および温度に従ってブレンドした。各化合物の色安定性を、摂氏１９０度／６０ｒｐｍで動作するＢｒａｂｅｎｄｅｒ実験を使用して評価し、２分間隔で試料を採取した。各チップの色を、標準的な白色タイルおよび以下の表２に報告される「Ｌ値」と比較して測定した。
2021535264.tif 000003
【００１４】
上の試料を、ＡＤＶＡＳＴＡＢ（登録商標）商標ＴＭ−１８１ＦＳで調製したが、同様の組成の一般的な化合物で同様の結果が得られることが予想される。
【００１５】
本発明はまた、２−メルカプトエチルエステル生成のために、再生可能な資源の脂肪酸を利用する利点を提供する。対照的に、ＴＧＡまたはＥＨＭＡ系の安定剤は、完全に石油由来中間体に基づく。
【発明を実施するための形態】
【００１６】
残留２−メルカプトエタノールを除去するためのすべての実験は、ＰＭＣ  Ｏｒｇａｎｏｍｅｔａｌｌｉｘの商業的設備で調製した標準的な２−メルカプトエチルエステルを利用した。プロセスは、酸触媒を使用して、２−メルカプトエタノールをＣ１６〜Ｃ１８脂肪酸と反応させることを伴う。調製のための代表的な方法として、ＬＦＭＥＥ生成の以下の３つの方法を詳細に考察する。
【００１７】
標準的な２−メルカプトエチルエステルの合成：
以下の実験では、酸触媒の存在下で１当量の脂肪酸を１．１８モルの２−メルカプトエタノールと反応させ、真空下で摂氏８０〜８５度にゆっくりと加熱することによって、２−メルカプトエチルエステルを調製した。エステル化の水を除去して反応を促進させる。次いで、この反応混合物を水で洗浄して酸触媒を除去し、洗浄水を分離し、次いで、有機層を真空および加熱下で乾燥させる。
標準的な２−ＭＥエステルを調製する任意の他の許容可能な方法を使用してもよい。
【００１８】
実験Ａ：３００グラムの標準的な２−メルカプトエチルエステルを１００グラムのアリコートの水で１０回洗浄した。５００ｍｌの分液漏斗で洗浄を行い、３０分間沈降させた。水（底部相）を排出し、次のアリコートの水を添加した。最終洗浄が完了した後、真空を適用し、１１０℃に加熱することによって有機相を乾燥させた。
【００１９】
実験Ｂ：１００グラムの標準的な２−メルカプトエチルエステルを４×２．５グラムの水で処理した。標準的な２−メルカプトエチルエステルを７０℃に加熱し、次いで２．５グラムの水アリコートを添加した。真空を適用し、７０℃に加熱することによって、水を除去した。温度が達成されたら、次の２．５グラムのアリコートの水を添加した。これを４つすべての水アリコートで繰り返した。
【００２０】
実験Ｃ：４５０グラムの標準的な２−メルカプトエチルエステルを１１２グラムの水で処理し、次いで真空下で水を除去し、８５℃に加熱した。
【００２１】
開始したときの標準的な２−メルカプトエチルエステルと比較した、メルカプトイオウの低下％を測定することによって、除去した２−メルカプトエタノール％を決定した。
2021535264.tif 000004
【００２２】
実験Ａ、Ｂ、およびＣは、高レベルの遊離２−ＭＥ除去を提供した。得られたより低い遊離２−ＭＥエステルを、後続の研究で使用して、より高い遊離２−ＭＥエステルの使用から生じる従来の悪臭を伴わないが、共安定剤としての、および／またはスズ系の安定剤内の結合種として組み込まれた際のそれらの有効性を決定した。２−ＭＥエステルから２−ＭＥを除去する他の許容可能な方法を使用して、本発明の新規のＬＦＭＥＥを生成してもよい。
【００２３】
安定剤調製の説明
ＡＤＶＡＳＴＡＢ（登録商標）ＴＭ−１８１ＦＳを、以下のプロセスを使用して調製した。
１．０３当量（ｅｑ）の２−エチルヘキシルチオグリコレート（チオグリコール酸２-エチルヘキシル）を、水性水酸化ナトリウム水溶液を使用して１．０当量の塩化物を表す、三塩化モノメチルスズ（２５重量％）と二塩化ジメチルスズ（７５重量％）との水性混合物と反応させて、塩化物をメルカプチドに変換した。この混合物を６０分間沈降させて、有機相と水相とを分離する。底部有機層を除去し、真空および加熱下で乾燥させる。次いで、この層を濾過して、透明な液体を得た。
2021535264.tif 000005
2021535264.tif 000006
＊ＡＤＶＡＳＴＡＢ（登録商標）ＴＭ−１８１ＦＳは、ＰＭＣ  Ｏｒｇａｎｏｍｅｔａｌｌｉｘ，Ｉｎｃによって提供された。これは、多数のＰＶＣ用途での業界標準である。他の好適な安定剤を使用してもよい。
【００２４】
好ましい安定剤の組成としては、以下に示すＡＤＶＡＳＴＡＢ（登録商標）ＴＭ−１８１ＦＳの一般的な組成と同様の組成を挙げることができる：
2021535264.tif 000007
【００２５】
表５の安定剤組成を使用するＰＶＣブレンドに、２つのロールミル性能試験を施し、対応する色データ（Ｌ値）を表６に概説する。表６に示されるように、最大２５重量％のＬＦＭＥＥを含むスズ安定剤のブレンドは、対照安定剤と同様の性能を提供した。例えば、試料５および６の性能が、顕著に低いスズ含有物で達成されることにさらに留意するべきである。
【００２６】
安定剤ＡおよびＢの合成のための手順：
評価用のＰＶＣブレンドの調製中に、ＡＤＶＡＳＴＡＢ（登録商標）ＴＭ−１８１ＦＳとＬＦＭＥＥとのブレンドの臭気が、非改質ＡＤＶＡＳＴＡＢ（登録商標）ＴＭ−１８１ＦＳの臭気と同様の臭気を有したことが観察された。標準的な２−メルカプトエチル１エステル、すなわち、＞２重量％の遊離２−ＭＥを含むエステルを含むＡＤＶＡＳＴＡＢ（登録商標）ＴＭ−１８１ＦＳの臭気は、著しく強く、不快な臭気を有した。同様の結果が、同様の組成の一般的な安定剤で達成されるであろうことが予想される。
【００２７】
安定剤の合成におけるＬＦＭＥＥの有用性も調査した。ＬＦＭＥＥ系高モノオクチルスズ安定剤の性能を、その２−ＥＨＭＡ類似体、市販のＴｈｅｒｍｏｌｉｔｅ  ８９５と比較した。本研究の文脈において、高モノオクチルスズとは、対応する２５％未満のジ含有量を有し、７５％超のモノ含有量を有するスズ系安定剤を指し、以下の実施例は、９０％超のモノ含有量を有する材料に基づく。ＬＦＭＥＥ系高モノオクチルスズは、実験の項に詳述されているように、従来の方法で高塩化モノオクチルから調製した。スズ含有量は、より狭い範囲のスズ重量パーセンテージ内での安定剤の比較を可能にするスズ含有量を含有する高モノオクチルスズＬＦＭＥＥ安定剤に向けられたものであり、それは、異なる安定剤を、等しいスズ含有量で、したがって同様の担持レベルで比較することを可能にする。このアプローチは、熱安定剤の異なる担持レベルからの、性能に対する任意の影響を低減または除去する。このように、高塩化モノオクチルスズ、ＬＦＭＥＥ、および硫化ナトリウムの使用を通じて、安定剤製造当業者に周知の方法論によって、元の高モノオクチルスズＬＦＭＥＥの硫化バージョンを生成した（詳細については、実施例を参照されたい）。この材料は、高硫化モノオクチルＬＦＭＥＥとして記載され、安定剤Ａと称されるであろう。最初に、これらの安定剤を等しいスズ基準で比較し、２ロールミル安定性試験で評価した。これらの結果を表８に要約する。
【００２８】
安定剤調製の説明
ＴＨＥＲＭＯＬＩＴＥ（登録商標）８９５および安定剤Ａを、以下のプロセスを使用して調製した：
１．０２当量のメルカプトイオウ含有エステル（ＴＨＥＲＭＯＬＩＴＥ（登録商標）８９５では、２−エチルヘキシルチオグリコーレートであり、安定剤Ａでは、ＬＦＭＥＥと硫化二ナトリウムとの組み合わせである）を、水性水酸化ナトリウム水溶液を使用して１．０当量の塩化物を表す、三塩化モノオクチルスズ（９５重量％）と二塩化ジオクチルスズ（５重量％）との混合物と反応させて、塩化物をメルカプチドに変換した。この混合物を６０分間沈降させて、有機相と水相とを分離させる。底部水層を除去し、残留有機相を真空および加熱下で乾燥させた。次いで、これを濾過して、透明な液体を得た。一般的な等価物のＴＨＥＲＭＯＬＩＴＥ（登録商標）８９５を使用してもよい。同様の結果が、一般的な等価物のＴＨＥＲＭＯＬＩＴＥ（登録商標）８９５で生じるであろうことが予想される。
【００２９】
これらの安定剤は、ＰＶＣ処理へのそれらの効果、具体的には加熱および時間に相関する発色への影響について評価した。これらの安定剤を、表７に示されるＰＶＣ配合物に配合した。
2021535264.tif 000008
【００３０】
一般的な等価物の商標名のある構成成分を使用してもよい。同様の結果が、一般的な等価物の商標名のある構成成分で生じるであろうことが予想される。
2021535264.tif 000009
【００３１】
表８のＬ値によって示されるように、安定剤Ａが、従来のＥＨＭＡ系安定剤である対照Ｔ８９５に対して、より良好な初期の色、より良好な発色、および期間安定性を提供することが明らかに理解され得る。
【００３２】
ＬＦＭＥＥ系安定剤の改善された性能を、より低いモノ安定剤にも展開することができるかをより良好に理解するために、２５％モノ／７５％ジ出発材料からＬＦＭＥＥ系安定剤を調製して、同様のモノ／ジ比を有する市販のＴ８９０Ｆと比較した。Ｔ８９５とＴ８９０Ｆとの両方は、多様な剛性ＰＶＣ用途で使用されるが、特にフィルムおよびシート用途での使用が見出される。等しいスズ含有量でのこれらの材料の性能を２ロールミルで比較して、発色、期間安定性、ならびに相対臭気およびロール粘着性を評価し、結果を表１０および表１１に要約する。
【００３３】
これらの安定剤は、ＰＶＣ処理へのそれらの効果、具体的には加熱および時間に相関する発色への影響について評価した。これらの安定剤を、表９に示されるＰＶＣ配合物に配合した。
2021535264.tif 000010
【００３４】
一般的な等価物の商標名のある構成成分を使用してもよい。同様の結果が、一般的な等価物の商標名のある構成成分で生じるであろうことが予想される。
2021535264.tif 000011
【００３５】
一般的な等価物の商標名のある構成成分を使用してもよい。同様の結果が、一般的な等価物の商標名のある構成成分で生じるであろうことが予想される。
【００３６】
表１０から理解され得るように、安定剤Ｂの性能は、発色に関してＴｈｅｒｍｏｌｉｔｅ（登録商標）８９０Ｆの性能を上回り、これは、ＬＦＭＥＥ系の安定剤の改善された性能が、広範囲のモノ／ジにわたって見出され得ることを示している。
2021535264.tif 000012
【００３７】
一般的な等価物の商標名のある構成成分を使用してもよい。同様の結果が、一般的な等価物の商標名のある構成成分で生じるであろうことが予想される。
【００３８】
同様の担持レベルでは、安定剤Ａは、Ｔ８９０ＦおよびＴ８９５と比較して、改善された色安定性および期間安定性を提供した。加えて、処理中に、改善されたロール粘着性および臭気を提供した。これらの性能特徴は、シートまたはフィルムを生成するための、熱処理ロールから熱プラスチック溶融物を剥離する必要があるプロセスである、カレンダリングによって生成されるフィルムには極めて重要である。カレンダリングプロセス中に高温の広い表面積が作り出されるので、臭気の改善はまた、生産環境でも利点を提供し得る。
【００３９】
さらなる研究は、ＥＨＭＡ系対応物Ｔ８９５に対する安定剤Ａの相対効率を探索することを対象とした。上の表８のデータを生成するために使用した、記載のＰＶＣ配合物を使用する安定性試験での２ロールミルを用いて研究するために、試料を調製した。結果を表１２に要約する。
2021535264.tif 000013
【００４０】
一般的な等価物の商標名のある構成成分を使用してもよい。同様の結果が、一般的な等価物の商標名のある構成成分で生じるであろうことが予想される。
【００４１】
表１２は、より低い担持レベルでの安定剤Ａが、同様の期間安定性を有し、そのＴ８９５良好な発色を提供することを示している。他のすべてが等しい場合、安定剤Ａが、そのＥＨＭＡ系類似体よりも、改善された処理性と共に費用対効果の高い安定剤溶液を提供するであろうと結論付けることができる。
【００４２】
２−メルカプトエタノールの悪臭はまた、配位子として２−メルカプトエタノールを、ハロゲンアルキルスズ中間体と反応させることによって対処することができる。２−メルカプトエタノールの、スズ結合メルカプトエタノール配位子へのこの変換により、揮発性が低減され、臭気特徴が改善されるであろう。しかしながら、この潜在的な経路は、化学量論の正確な制御が必要であることが困難であり、制御されなければ、望ましくない副生成物をもたらし得る。
【００４３】
残留２−メルカプトエタノールだけでなく、任意の他の活性メルカプタン基を反応させるさらなる代替手段は、メルカプタンと反応してアルキルスズメルカプチドを形成することを通じてメルカプタンを捕捉することが可能である酸化アルキルスズの添加を使用することである。酸化アルキルスズの例としては、限定されないが、酸化ジオクチルスズ、酸化ジブチルスズ、ブチルスタノイン酸、およびオクチルスタノイン酸が挙げられる。
【００４４】
本発明では、標準的な２−メルカプトエタノールエステルからの２−メルカプトエチルエタノールの除去を通じて得られる低遊離２−メルカプトエタノールエステル（ＬＦＭＥＥ）であって、得られるＬＦＭＥＥが、１．０重量％未満の残留２−メルカプトエタノールを有する、低遊離２−メルカプトエタノールエステル。
【００４５】
ある特定の実施形態では、得られるＬＦＭＥＥは、０．７重量％未満の残留２−メルカプトエタノールを有し得る。
【００４６】
ある特定の実施形態では、得られるＬＦＭＥＥは、０．５重量％未満の残留２−メルカプトエタノールを有する。
【００４７】
本発明は、アルキルスズチオグリコール酸エステル安定剤の熱性能を向上させるために前述のＬＦＭＥＥを使用する方法を提示する。
【００４８】
本発明は、アルキルスズ逆エステル安定剤の熱性能を向上させるために前述のＬＦＭＥＥを使用する方法を提示する。
【００４９】
本発明は、アルキルスズメルカプチド安定剤の熱性能を向上させるために前述のＬＦＭＥＥを使用する方法を提示する。
【００５０】
ある特定の実施形態では、メルカプチドは、ドドシルメルカプタン（ｄｏｄｏｃｙｌｍｅｒｃａｐｔａｎ）またはカルボキシレートであり得る。
【００５１】
ある特定の実施形態では、メルカプチドは、マレエートであり得る。
【００５２】
本発明のある特定の実施形態では、安定剤は、Ｃ１〜Ｃ８の範囲のアルキル基のスルフィド架橋をさらに含む。
【００５３】
本発明のある特定の実施形態では、アルキルスズ基のモノ構成成分およびジ構成成分は、１００％ジ〜１００％モノの範囲、およびその間のすべての組み合わせの比である。
【００５４】
本発明のある特定の実施形態では、ＬＦＭＥＥの量は、５重量％〜７５重量％の範囲であり得る。
【００５５】
本発明のある特定の実施形態では、ＬＦＭＥＥの量は、１０重量％〜４０重量％の範囲であり得る。
【００５６】
本発明のある特定の実施形態では、得られる安定剤は、Ｃａ／Ｚｎ系向上剤、有機系安定剤、および／またはＢＨＴ、ポリオール、金属塩、または他の共安定剤などの他の従来の性能向上剤をさらに含む。
【００５７】
本発明は、
（ａ）アルキルスズ逆エステル安定剤と、
（ｂ）請求項１〜３に記載のＬＦＭＥＥと、を含む組成物であって、
アルキルスズ逆エステル安定剤：ＬＦＭＥＥの比が、９５重量％：５重量％〜２５重量％：７５重量％の範囲である、組成物を含み得る。
【００５８】
本発明では、組成物は、８５重量％：１５重量％〜６０重量％：４０重量％の範囲のアルキルスズ逆エステル安定剤：ＬＦＭＥＥの比を含み得る。
【００５９】
本発明は、標準的な２−メルカプトエタノールエステルからの２−メルカプトエチルエタノールの除去を通じて得られるＬＦＭＥＥを、配位子として、２−ＥＨＭＡ、カルボキシレート、ラウリルメルカプタン、２−メルカプトタノール（Ｍｅｒｃａｐｔｏｔｈａｎｏｌ）、チオグリコール酸、アルコキシド、または硫化物と共に使用する方法であって、得られるＬＦＭＥＥが、１．０重量％未満の残留２−メルカプトエタノールを有する、方法を含み得る。
【００６０】
本発明は、前述のＬＦＭＥＥが、２−ＥＨＭＡ、カルボキシレート、ラウリルメルカプタン、２−メルカプトタノール、チオグリコール酸、アルコキシド、または硫化物と組み合わせた他の配位子と共に使用される方法を含み得る。
【００６１】
本発明は、ＰＶＣ安定剤を調製する方法であって、
（ａ）標準的な２−メルカプトエタノールエステルからの２−メルカプトエチルエタノールの除去を通じて得られる１．０２当量のＬＦＭＥＥ、および硫化二ナトリウムを、水性水酸化ナトリウム水溶液を使用して１．０当量の塩化物を表す、三塩化モノオクチルスズ（９５重量％）と二塩化ジオクチルスズ（５重量％）との混合物と反応させることであって、得られるＬＦＭＥＥが、１．０重量％未満の残留２−メルカプトエタノールを有することと、
（ｂ）混合物を沈降させることと、
（ｃ）底部水性層を除去することと、
（ｄ）残留有機相を乾燥させることと、
（ｅ）乾燥させた有機相を濾過することと、を含む、方法を含み得る。
【００６２】
本発明は、乾燥ステップ（ｄ）が真空下で行われる前述の方法を含み得る。
【００６３】
本発明は、乾燥ステップ（ｄ）が加熱下で行われる前述の方法を含み得る。
【００６４】
本発明は、乾燥ステップ（ｄ）が真空および加熱下で行われる前述の方法を含み得る。
【００６５】
本発明は、ステップ（ｅ）が透明な液体を得るまで実施される前述の方法を含み得る。
【００６６】
頭文字のリスト
２ＭＥ      2-メルカプトエタノール
ＥＨＭＡ    2-エチルヘキシルメタクリレート
ＥＳＯ      エポキシ化大豆油
ＬＦＭＥＥ  低遊離2-メルカプトエタノールエステル
ＰＨＲ      100樹脂あたりの部
ＰＶＣ      ポリ塩化ビニル
ＲＥ        逆エステル
ＲＰＭ      １分あたりの回転数
ＴＧＡ      チオグリコール酸
【手続補正書】
【提出日】令和2年6月26日(2020.6.26)
【手続補正１】
【補正対象書類名】特許請求の範囲
【補正対象項目名】全文
【補正方法】変更
【補正の内容】
【特許請求の範囲】
【請求項１】
標準的な２−メルカプトエタノールエステルからの２−メルカプトエチルエタノールの除去を通じて得られる、ポリマー安定化に使用するための低遊離２−メルカプトエタノールエステル（ＬＦＭＥＥ）であって、得られる前記ＬＦＭＥＥが、１．０重量％未満の残留２−メルカプトエタノールを有する、低遊離２−メルカプトエタノールエステル。
【請求項２】
前記得られるＬＦＭＥＥが、０．７重量％未満の残留２−メルカプトエタノールを有する、請求項１に記載のＬＦＭＥＥ。
【請求項３】
前記得られるＬＦＭＥＥが、０．５重量％未満の残留２−メルカプトエタノールを有する、請求項１に記載のＬＦＭＥＥ。
【請求項４】
アルキルスズチオグリコール酸エステル安定剤の熱性能を向上するために、請求項１、２、または３に記載のＬＦＭＥＥを使用する、方法。
【請求項５】
アルキルスズ逆エステル安定剤の熱性能を向上するために、請求項１、２、または３に記載のＬＦＭＥＥを使用する、方法。
【請求項６】
アルキルスズメルカプチド安定剤の熱性能を向上するために、請求項１、２、または３に記載のＬＦＭＥＥを使用する、方法。
【請求項７】
前記メルカプチドが、ドドシルメルカプタンまたはカルボキシレートであり得る、請求項６に記載の方法。
【請求項８】
前記メルカプチドが、マレエートである、請求項７に記載の方法。
【請求項９】
前記安定剤が、Ｃ１〜Ｃ８の範囲のアルキル基のスルフィド架橋をさらに含む、請求項６に記載の方法。
【請求項１０】
アルキルスズ基のモノ構成成分およびジ構成成分が、１００％ジ〜１００％モノの範囲、およびその間のすべての組み合わせの比である、請求項６に記載の方法。
【請求項１１】
前記ＬＦＭＥＥの量が、５重量％〜７５重量％の範囲であり得る、請求項６に記載の方法。
【請求項１２】
前記ＬＦＭＥＥの量が、１０重量％〜４０重量％の範囲であり得る、請求項６に記載の方法。
【請求項１３】
前記得られる安定剤が、Ｃａ／Ｚｎ系向上剤、有機系安定剤、および／またはＢＨＴ、ポリオール、金属塩、もしくは他の共安定剤などの他の従来の性能向上剤をさらに含む、請求項４、５、または６に記載の方法。
【請求項１４】
（ａ）アルキルスズ逆エステル安定剤と、
（ｂ）請求項１、２、または３に記載のＬＦＭＥＥと、を含む組成物であって、
アルキルスズ逆エステル安定剤：ＬＦＭＥＥの比が、９５重量％：５重量％〜２５重量％：７５重量％の範囲である、組成物。
【請求項１５】
前記アルキルスズ逆エステル安定剤：ＬＦＭＥＥの比が、８５重量％：１５重量％〜６０重量％：４０重量％の範囲である、請求項１４に記載の組成物。
【請求項１６】
請求項１に記載のＬＦＭＥＥを、配位子として、２−ＥＨＭＡ、カルボキシレート、ラウリルメルカプタン、２−メルカプトタノール、チオグリコール酸、アルコキシド、または硫化物と共に使用する方法。
【請求項１７】
前記ＬＦＭＥＥが、２−ＥＨＭＡ、カルボキシレート、ラウリルメルカプタン、２−メルカプトタノール、チオグリコール酸、アルコキシド、または硫化物と組み合わせた他の配位子と共に使用される、請求項１６に記載の方法。
【請求項１８】
ＰＶＣ安定剤を調製する方法であって、
（ａ）請求項１に記載のＬＦＭＥＥ、および硫化二ナトリウム（ＬＦＭＥＥおよび硫化二ナトリウムの合計当量は、１．０２に等しく、前記硫化二ナトリウムの等量が０．１〜０．６であり得る）を、水性水酸化ナトリウム水溶液を使用して、１．０当量の塩化物を表す、三塩化モノオクチルスズ（９５重量％）と二塩化ジオクチルスズ（５重量％）との混合物と反応させることと、
（ｂ）前記混合物を沈降させることと、
（ｃ）前記底部水性層を除去することと、
（ｄ）前記残留有機相を乾燥させることと、
（ｅ）前記乾燥させた有機相を濾過することと、を含む、方法。
【請求項１９】
前記乾燥ステップ（ｄ）が、真空下で行われる、請求項１８に記載の方法。
【請求項２０】
前記乾燥ステップ（ｄ）が、加熱下で行われる、請求項１８に記載の方法。
【請求項２１】
前記乾燥ステップ（ｄ）が、真空および加熱下で行われる、請求項１８に記載の方法。
【請求項２２】
ステップ（ｅ）が、透明な液体が得られるまで実施される、請求項１８に記載の方法。
【請求項２３】
ＰＶＣ安定剤を調製する方法であって、
（ａ）請求項１に記載のＬＦＭＥＥ、および硫化二ナトリウム（ＬＦＭＥＥおよび硫化二ナトリウムの合計当量は、１．０２に等しく、前記硫化二ナトリウムの等量が０．１〜０．６であり得る）を、水性水酸化ナトリウム水溶液を使用して、１．０当量の塩化物を表す、三塩化モノオクチルスズ（２重量％）と二塩化ジオクチルスズ（９８重量％）との混合物と反応させることと、
（ｂ）前記混合物を沈降させることと、
（ｃ）前記底部水性層を除去することと、
（ｄ）前記残留有機相を乾燥させることと、
（ｅ）前記乾燥させた有機相を濾過することと、を含む、方法。
【請求項２４】
前記乾燥ステップ（ｄ）が、真空下で行われる、請求項１８に記載の方法。
【請求項２５】
前記乾燥ステップ（ｄ）が、加熱下で行われる、請求項１８に記載の方法。
【請求項２６】
前記乾燥ステップ（ｄ）が、真空および加熱下で行われる、請求項１８に記載の方法。
【請求項２７】
ステップ（ｅ）が、透明な液体が得られるまで実施される、請求項１８に記載の方法。
【請求項２８】
請求項１８に記載の方法を使用して生成された材料と、請求項２３に記載の方法を使用して生成された材料と、を含む、組成物。
【国際調査報告】
2021535264.tif 000014
2021535264.tif 000015
2021535264.tif 000016